(57)【要約】【課題】表面に油膜を形成することが可能であり、油膜の形成により、粘稠な水性内容液に対する優れた滑り性が長期間にわたって安定に発揮し得る容器を提供する。【解決手段】少なくとも内面が親水性基材から形成された容器において、前記親水性基材の内面には、水中でのオリーブオイル接触角が４０度以下である親油性表面層が形成されていることを特徴とする。【選択図】なし【特許請求の範囲】
【請求項１】
少なくとも内面が親水性基材から形成された容器において、
前記親水性基材の内面には、水中でのオリーブオイル接触角が４０度以下である親油性表面層が形成されていることを特徴とする容器。
【請求項２】
前記親油性表面層は、大気中での水接触角が８０度以上である請求項１に記載の容器。
【請求項３】
前記親油性表面層の厚みが、１ｎｍ〜１０μｍの範囲にある請求項１または２に記載の容器。
【請求項４】
前記親油性表面層中には炭素を含むことを特徴とする請求項１〜３に何れかに記載の容器。
【請求項５】
前記親油性表面層中にはさらにケイ素を含むことを特徴とする請求項４記載の容器。
【請求項６】
前記親油性表面層上に油膜が形成されている請求項１〜５の何れかに記載の容器。
【請求項７】
前記親水性基材は、大気中での水接触角が８０度以下である請求項１〜６の何れかに記載の容器。
【請求項８】
前記親水性基材が、ポリエステル樹脂、（メタ）アクリル樹脂、ポリアミド樹脂或いはガラスである請求項７に記載の容器。
【請求項９】
水性内容物が収容された請求項６記載の容器。
【発明の詳細な説明】
【技術分野】
【０００１】
本発明は、ポリエステル樹脂やガラスに代表される親水性基材により内面が形成されている容器に関するものである。
【背景技術】
【０００２】
プラスチックは、成形が容易であり、種々の形態に容易に成形できることなどから、各種の用途に広く使用されている。特に、容器壁の内面がポリエチレンテレフタレート（ＰＥＴ）に代表されるポリエステルで形成されているボトルは、各種飲料、食油、調味液等を収容するための容器として好適に使用されている。
一方、ガラスもガス透過性がなく各種ガスバリア性に非常に優れていること、また、その優れた透明性により、各種飲料、調味液等を収容するための容器として好適に使用されている。
【０００３】
ところで、特に粘度の高い液体を収容するボトルや瓶では、該内容物を速やかに排出し且つボトル内に残存させることなくきれいに最後まで使いきるために、内容液に対してボトル内面が高い滑り性を示すことが求められる。
【０００４】
このような要求を満足するボトルとして、例えば、特許文献１には、最内層が、環状オレフィン系共重合体或いはＭＦＲ（メルトフローレート）が１０ｇ／１０ｍｉｎ以上のオレフィン系樹脂からなる多層構造のボトルが提案されている。
この多層構造ボトルは、最内層がマヨネーズやドレッシング等の乳化物に対する濡れ性に優れており、この結果、ボトルを倒立させたり、或いは傾斜させたりすると、マヨネーズ等の乳化物は、最内層表面に沿って広がりながら落下していき、ボトル内壁面（最内層表面）に付着残存することなく、綺麗に排出することができるというものである。
【０００５】
また、ケチャップのような植物繊維が水に分散されている粘稠な非油性内容物用のボトルについては、特許文献２或いは特許文献３に、最内層に滑剤として飽和或いは不飽和の脂肪族アミドが配合されたポリオレフィン系樹脂ボトルが提案されている。
【０００６】
上述した特許文献１〜３は、何れもプラスチック容器について、容器内面を形成する熱可塑性樹脂組成物の化学組成によって内容物に対する滑り性を向上させたものであり、ある程度の滑り性向上は達成されているが、用いる熱可塑性樹脂の種類や添加剤が限定される為、滑り性向上には限界があり、飛躍的な向上は達成されていないのが実情である。
【０００７】
このような観点から、本発明者は、内容物と接触する内表面に液膜が形成されているプラスチック容器を提案している（例えば、特願２０１２−１９９２３６号、特願２０１３−２３４６８号、特願２０１３−０９１２４４号及びＰＣＴ／ＪＰ２０１３／０６８５４１）。
即ち、これらは、何れも内容液と非混和性の液体による液膜を形成することにより内容物に対する滑り性を従来公知のものに比して格段に向上させることに成功したものであり、容器を倒立或いは傾倒せしめることにより、容器内壁に付着・残存させることなく、内容液を速やかに容器外に排出することが可能となっている。
ところで、上記の液膜は、内容液が水性である場合には油性液体により形成され、内容液が油性である場合には水性液体により形成され、これにより、内容液に対して著しく高い滑り性が発現することとなる。
【０００８】
しかるに、本発明者等のさらなる研究によると、上記の液膜が油性液体により形成されている場合（即ち、油膜である場合）、ボトルの内面がオレフィン系樹脂である時には、高い滑り性が発現するのであるが、ボトルの内面がＰＥＴ等のポリエステル樹脂やガラスにより形成されている場合には、高い滑り性を発現させることが困難であるという問題があった。
【先行技術文献】
【特許文献】
【０００９】
【特許文献１】特許第５２２５５５２号
【特許文献２】特開２００８−２２２２９１号公報
【特許文献３】特開２００９−２１４９１４号公報
【発明の概要】
【発明が解決しようとする課題】
【００１０】
従って、本発明の目的は、表面に油膜を形成することが可能であり、油膜の形成により、粘稠な水性内容液に対する優れた滑り性が長期間にわたって安定に発揮し得る容器を提供することにある。
【課題を解決するための手段】
【００１１】
本発明者等は、ガラスの内面に油膜を形成したときの内容液に対する滑り性についての検討を推し進めた結果、ＰＥＴ等のポリエステルやガラスが親水性であるため、大気中では安定な油膜が形成されるが、水性の内容物が充填されると、油膜が不安定となり、膜の形態が損なわれてしまい、この結果、高い滑り性を発現することが困難となってしまうという事実を見出し、本発明を完成させるに至った。
【００１２】
即ち、本発明によれば、少なくとも内面が親水性基材から形成された容器において、
前記親水性基材の内面には、水中でのオリーブオイル接触角が４０度以下である親油性表面層が形成されていることを特徴とする容器が提供される。
【００１３】
本発明の容器においては、
（１）前記親油性表面層は、大気中での水接触角が８０度以上であること、
（２）前記親油性表面層の厚みが、１ｎｍ〜１０μｍの範囲にあること、
（３）前記親油性表面層中には炭素を含むこと、
（４）前記親油性表面層中にはさらにケイ素を含むこと、
（５）前記親油性表面層上に油膜が形成されていること、
（６）前記親水性基材は、大気中での水接触角が８０度以下であること、
（７）前記親水性基材が、ポリエステル樹脂、（メタ）アクリル樹脂、ポリアミド樹脂或
いはガラスであること、
（８）水性内容物が収容されたこと、
が好適である。
【発明の効果】
【００１４】
本発明の容器は、内面がポリエステルやガラス等の親水性基材で形成されているが、この内面には、水中でのオリーブオイル接触角が４０度以下の親油性表面層が形成されている。この結果、この表面に油膜を安定に形成することができるばかりか、水性内容物が容器内に収容された場合にも、この油膜の形態が損なわれることなく、安定に保持され、油膜による水性内容物に対する滑り性が長期間にわたって安定に発現することとなる。
【００１５】
例えば、低密度ポリエチレン（ＬＤＰＥ）、ポリスチレン（ＰＳ）、ポリエチレンテレフタレート（ＰＥＴ）、及びガラスについて、大気中で測定した水接触角、並びに大気中及び水中で測定したオリーブオイル接触角（単にオイル接触角と呼ぶことがある）は下記表１のとおりである。
【表１】
2015217948.tif 000002
水接触角が小さいほど親水性であり、オリーブオイル接触角が小さいほど、親油性であるから、上記の結果は、次のことを示している。
ＰＥＴおよびガラスは、ＬＤＰＥに比して高い親水性を示す。
一方、大気中でのオリーブオイル接触角は、ＬＤＰＥ及びＰＥＴの何れも１０度以下であり、高い親油性を示している。従って、ＬＤＰＥ及びＰＥＴの上に形成された油膜は、大気中では安定に保持される。
ところが、水中で測定したオリーブオイル接触角は、ＬＤＰＥでは１１度であり、親油性が維持されているのに対して、ＰＥＴでは６８度と著しく高い値を示しており、親油性が著しく損なわれている。即ち、親水性の低いＬＤＰＥ上に形成された油膜は、水中でも安定に保持されているが、親水性の高いＰＥＴ上に形成された油膜は、大気中では安定に存在しているが、水中では不安定となる。
さらに、ガラスの場合では、大気中でのオリーブオイル接触角は３３度と、ＬＤＰＥ、ＰＳ、ＰＥＴのその値よりも高く、低い親油性を示している。さらに、水中で測定したオリーブオイル接触角は１５１度と非常に高い値となり、親水性が非常に高いガラス上に形成された油膜は、水中では非常に不安定となる。
【００１６】
このことから理解されるように、ＬＤＰＥ等のオレフィン系樹脂のような親水性に乏しい基材上に油膜を形成した場合には、大気中及び水中の何れの環境下でも油膜は安定に保持されるが、ＰＥＴやガラス等の親水性の高い基材上に油膜を形成した場合には、大気中では油膜は安定に保持されるが、水中では、エネルギー的に不安定となり、油膜の形態が損なわれてしまう。即ち、水性内容物を充填する場合、ＰＥＴボトルやガラス瓶の内面に形成された油膜は、内容物充填前は安定に保持されているが、内容物を充填すると、油膜の形態が損なわれ、ボトル内面から容易に離脱してしまい、結果として、該油膜による滑り性は発現しなくなってしまう。
しかるに、本発明では、親水性基材からなる容器の内面に、水中でのオリーブオイル接触角が低い（４０度以下）親油性表面層を形成することにより、水性内容物が充填された場合にも、安定に油膜が維持され、その水性内容物に対する高い滑り性を安定に発現させることが可能となったものである。
【００１７】
従って、本発明の容器は、内容液の充填に先立って、ディッピング等により油膜を形成して使用に供され、特に水を含む水性内容液用の包装容器として好適に使用され、該内容液が高い粘性を有する場合にも、優れた滑り性により、該内容液が容器内面に付着残存することなく、速やかに排出される。
【発明を実施するための形態】
【００１８】
＜親水性基材＞
本発明において、容器内面を形成する親水性基材は、代表的には、ポリエチレンテレフタレート（ＰＥＴ）、ポリブチレンテレフタレート、ポリエチレンナフタレート（ＰＥＮ）等の熱可塑性ポリエステルやポリ乳酸が代表的であるが、大気中での水接触角が８０度以下の他の熱可塑性樹脂、例えば、（メタ）アクリル樹脂、ポリアミド樹脂、ポリアリレート樹脂、ケン化度の高いエチレン・ビニルアルコール共重合体なども親水性基材として使用することができ、さらにはＳｉＯｘやＡｌ２Ｏ３などに代表される親水性蒸着膜を付与したポリエチレンテレフタレート、ガラスも使用することができる。
本発明において、最も好適にされる親水性基材は、容器の内面に形成しても問題もないことなど容器の用途に適していることや、成形性、耐熱性などの観点から、ポリエステル樹脂あるいはガラスである。
【００１９】
＜親油性表面層＞
上述した親水性基材からなる容器の内面に形成される親油性表面層は、水中で測定したオリーブオイル接触角が４０度以下、特に３５度以下のものである。即ち、このオイル接触角が小さいほど、この表面層は水中で安定に存在することができる。
【００２０】
また、この親油性表面層は、大気中での水接触角が８０度以上であることが望ましい。即ち、水接触角は、親水性を示す尺度であり、水接触角が上記範囲にあるということは、親水性がかなり乏しいということである。即ち、親油性表面層の水接触角が上記範囲よりも小さい場合には、親水性基材との親和性が高いため、親水性基材の内面と親油性表面層との間に水分が侵入しやすく、該内面からの剥離を生じ易くなってしまうからである。
【００２１】
さらに、親油性表面層の厚みは、かなり薄くてよく、通常、１ｎｍ〜１０μｍ、特に、１ｎｍ〜１μｍ、格段には１ｎｍ〜５００ｎｍの範囲にあればよい。即ち、このような薄膜であっても油膜を安定に保持することが可能であり、また、上記範囲よりも厚くしても水中での油膜保持効果は向上しないばかりか、むしろ、コストの増大を招くばかりか、親水性基材による容器内面特性を低下することもある。従って、この親油性表面層は、上記のようにかなり薄いものとすることが好適である。
【００２２】
このような親油性表面層を親水性基材からなる容器の内面に形成する手段としては、以下の方法を挙げることができる。
（ａ）蒸着により親油性の薄膜を形成する薄膜法；
（ｂ）アルコキシシランなどのシランカップリング剤を用いての表面処理により、親水性基材の表面にシランカップリング剤の表面処理層を形成する表面処理法；
（ｃ）ポリオレフィンワックスなどの親油性のブリード性添加剤を親水性基材用の樹脂に配合する内添法；
（ｄ）電子線硬化型或いは紫外線硬化型の樹脂組成物（例えばアクリル系樹脂組成物）を親水性基材の容器内面に塗布し、これを硬化して成膜するコーティング法；
（ｅ）親油性樹脂或いはグラフト変性等により親油性に改質された樹脂などを、共押出、共射出などにより親水性基材の容器内面に積層しておく多層化法；
【００２３】
本発明においては、上記の方法の中でも、薄膜形成が容易であり、親水性基材との間に高い密着性を確保できるという観点から、蒸着による薄膜法及びシランカップリング剤による表面処理法が有効である。
【００２４】
蒸着による薄膜法は、スパッタリング、真空蒸着、イオンプレーティングなどに代表される物理蒸着や、プラズマＣＶＤに代表される化学蒸着などによって形成される無機質の蒸着膜、例えば各種金属乃至金属酸化物やＤＬＣ（ダイヤモンドライクカーボン）膜等を形成する手法であるが、特に、凹凸や曲率を有する面にも均一に成膜され、緻密で且つ親水性基材の容器内面との間に高い密着性を確保できるという点で、プラズマＣＶＤにより形成される蒸着膜であることが好ましい。
【００２５】
プラズマＣＶＤによる蒸着膜は、所定の真空度に保持されたプラズマ処理室内に容器を配置し、膜形成する金属若しくは該金属を含む化合物のガス（反応ガス）、炭化水素ガス及び酸化性ガス（通常酸素やＮＯｘのガス）を、適宜、アルゴン、ヘリウム等のキャリアガスと共に、ガス供給管を用いて、金属壁でシールドされ且つ所定の真空度に減圧されているプラズマ処理室内の容器内部に供給し、この状態でマイクロ波電界や高周波電界などによってグロー放電を発生させ、その電気エネルギーによりプラズマを発生させ、上記化合物の分解反応物を容器内面に堆積させて成膜することにより得られる。
尚、マイクロ波電界による場合は、導波管等を用いてマイクロ波をプラズマ処理室内に照射することにより成膜が行われ、高周波電界による場合は、プラズマ処理室内の容器壁を一対の電極の間に位置するように配置し、この電極に高周波電界を印加して成膜が行われる。
【００２６】
上記の反応ガスの種類によって、種々の組成の蒸着膜を形成することができ、例えば、アセチレン、エチレン等の炭化水素ガスを反応性ガスとして用いることによりＤＬＣ膜を成膜することができる。また、トリアルキルアルミニウムなどの有機アルミニウム化合物や、有機チタン化合物、有機ジルコニウム化合物、有機ケイ素化合物等のガスを用いることにより、有機金属膜を成膜することができる。
【００２７】
本発明において、ＤＬＣ膜及び有機金属膜の何れも親油性表面層として適用することができるが、ＤＬＣ膜は、一般に、水中でのオリーブオイル接触角は２０度以下であるが、大気中での水分接触角が５０〜７０度であるため、有機金属膜が親油性表面層としてより好適である。即ち、有機金属化合物は、成膜条件を調整することにより炭素成分を多くすることができ、これにより、水中でのオリーブオイル接触角及び大気中での水分接触角の何れも、前述した範囲に調整することができる。
【００２８】
さらに、有機金属化合物の中では、ガス化が容易であり、反応性ガスとして容易に使用できるという点で、有機ケイ素化合物が好適である。
【００２９】
このような有機ケイ素化合物の例としては、ヘキサメチルジシラン、ビニルトリメチルシラン、メチルシラン、ジメチルシラン、トリメチルシラン、ジエチルシラン、プロピルシラン、フェニルシラン、メチルトリエトキシシラン、ビニルトリエトキシシラン、ビニルトリメトキシシラン、テトラメトキシシラン、テトラエトキシシラン、フェニルトリメトキシシラン、メチルトリメトキシシラン、メチルトリエトキシシラン等の有機シラン化合物、オクタメチルシクロテトラシロキサン、１，１，３，３−テトラメチルジシロキサン、ヘキサメチルジシロキサン等の有機シロキサン化合物等が使用される。また、これら以外にも、アミノシラン、シラザンなどを用いることもできる。
上述した有機金属化合物は、単独でも或いは２種以上の組合せでも用いることができる。
【００３０】
本発明において、上記のような有機金属化合物の反応ガス及び酸化性ガスを用いてのプラズマＣＶＤによる成膜に際しては、グロー放電出力（例えばマイクロ波或いは高周波出力）を低くし、低出力で成膜を開始した後、高出力でプラズマ反応による成膜を行うことにより、有機金属膜中の炭素成分を多くすることができる。即ち、有機金属化合物の分子中に含まれる有機基（ＣＨ３やＣＨ２など）は、通常、ＣＯ２となって揮散するが、低出力では、その一部はＣＯ２まで分解せず、親水性基材の容器内面に堆積して膜中に含まれることとなる。一方、出力が高められるほど、有機基はＣＯ２まで分解していくこととなる。従って、出力を高めることにより、膜中のＣ含量は少なく、酸化度の高い有機金属が形成されるが、酸化度の高い膜は、親水性が高く、前述した水接触角が小さくなってしまう。このため、低出力で成膜することにより、膜中のＣ含量を多くし、有機度を高めることにより、オリーブオイル接触角や水接触角を前述した範囲に調整することができる。
【００３１】
例えば、有機ケイ素化合物を用いて得られる有機ケイ素膜においては、ケイ素原子、酸素原子及び炭素原子の合計量当りの炭素原子濃度が４５元素％以上、好ましくは５０〜７５元素％となるように成膜することにより、オリーブオイル接触角や水接触角を前述した範囲に調整することができる。
尚、このような炭素原子を多く含む有機ケイ素膜は、可撓性に富んでおり、特に容器内面の親水性基材に対して高い密着性を示すという点でも有利である。
【００３２】
また、親油性表面層として機能する蒸着膜の厚みは、成膜時間によって容易にコントロールすることができる。
【００３３】
さらに、シランカップリング剤の表面処理層は、例えばシランカップリング剤の有機溶媒溶液（例えばエタノール、トルエンやキシレン）をコーティング液として使用し、該コーティング液に容器内面を浸漬し、これを容器が変形しない程度の温度に加熱して有機溶媒を除去することにより、容器の内面に形成することができる。
また、シランカップリング剤の有機溶媒溶液中に浸漬することで、表面処理層を形成することも可能である。
いずれの場合においても、表面処理層は単分子膜状に形成してもよいし、凝集体状に形成させても良い。
【００３４】
このようなシランカップリング剤としては、例えば、下記式（１）；
ＳｉＲ１ｎ（ＯＲ２）４−ｎ          （１）
式中、Ｒ１及びＲ２は、それぞれ、メチル基、エチル基、イソプロピル基等のアルキ
ル基であり、エポキシ基等の置換基を有していてもよく、
ｎは、１〜３の数である、
で表されるシラン化合物を例示することができる。
【００３５】
即ち、式（１）のシラン化合物は、官能基としてアルコキシシリル基とを有しており、加水分解によりシラノール基（ＳｉＯＨ基）を生成し、縮合反応を経て親水性基材の表面に化学的に結合し、同時に、シロキサン構造を形成して成長することにより、膜状の表面層を形成する。例えば、Ｓｉ原子に結合しているのがアルコキシシリル基のみである場合（ｎ＝０）には、親水性が高く、水中でのオリーブオイル接触角や大気中での水接触角を前述した範囲内とすることができないが、上記のシラン化合物では、基Ｒ１が存在しているため、親油性が付与され、オリーブオイル接触角や水接触角が前述した範囲内にある親油性表面層を形成することができる。
【００３６】
このようなシラン化合物の具体例としては、親油性表面層におけるオリーブオイル接触角（大気中、水中）や水接触角が前述した範囲内にある限り、これに限定されるものではないが、メチルトリメトキシシラン、ジメチルジメトキシシラン、トリメチルメトキシシラン、エチルトリエトキシシラン、ジエチルジエトキシシラン、トリエチルエトキシシラン、メチルトリエトキシシシラン、ジメチルジエトキシシラン、トリメチルトリエトキシシラン、ｎ−プロピルトリメトキシシラン、フェニルトリメトキシシラン、ジエトキシメチルオクタデシルシラン、γ−グリシドキシプロピルトリメトキシシラン、γ−グリシドキシプロピルメチルジメトキシシランなどを単独ないし混合して使用することができる。
【００３７】
＜容器の層構造及び形態＞
本発明の容器は、その内面が前述した親水性基材により形成され且つその上に前述した親油性表面層が形成されている限り、種々の形態を採ることができる。例えば、親水性基材による単層構造の容器本体とし、この内面に、親油性表面層を形成することができる。また、樹脂製の容器の場合においては、容器本体の内外面を親水性基材の内面層とし、中間層としてエチレン−ビニルアルコール共重合体等からなるガスバリア層を設けた多層構造とすることもできるし、容器を形成する際に生じるスクラップを含むリグラインド層を中間層として設けることもできるし、さらに、多層構造とする場合には、各層との接着性を高めるために、公知の接着剤樹脂層を適宜設けることもできる。
【００３８】
また、容器の形態は特に制限されず、カップ乃至コップ状、ボトル状、袋状（パウチ）、シリンジ状、ツボ状、トレイ状等、容器材質に応じた形態を有していてよく、延伸成形されていてもよい。
このような容器は、前述した各層を含む層構造の前成形体をそれ自体公知の方法により成形し、これを、ヒートシールによるフィルムの貼り付け、プラグアシスト成形等の真空成形、ブロー成形などの後加工に付して容器の形態とすることができる。一般的には、容器の形態とした後に、前述した親油性表面層を形成するが、フィルムの貼り付けにより袋状容器とする場合には、フィルムに親油性表面層を形成し、これを貼り付けて袋とする。
【００３９】
上記のようにして得られる本発明の容器では、油性液体を、容器の形態に応じて、スプレー噴霧、浸漬等の手段で内面の親油性表面層の表面に施すことにより、油膜を内面に備え、水や水を含む水性内容物が収容された包装容器として使用に供される。
即ち、本発明では、容器内面の親水性基材の上に形成されている親油性表面層上に油膜が設けられるため、上記のように水性の内容物が充填された場合にも、油膜の形態が安定に維持され、該油膜による水性内容物に対する優れた滑り性が長期間にわたって安定に発揮される。
【００４０】
油膜を形成する油性液体の種類は、容器に収容される水性内容物の種類に応じて高い滑り性が発現するように、適宜のものが選択される。例えば、大気圧下での蒸気圧が小さい不揮発性の液体（例えば沸点が２００℃以上）であることを条件として、フッ素系界面活性剤、シリコーンオイル、脂肪酸トリグリセライド、各種の植物油などが代表的である。植物油としては、大豆油、菜種油、オリーブオイル、米油、コーン油、べに花油、ごま油、パーム油、ひまし油、アボガド油、ココナッツ油、アーモンド油、クルミ油、はしばみ油、サラダ油などが挙げられる。
【００４１】
このような油性液体から形成される油膜は、目的とする表面特性や液体の種類によっても異なるが、一般に、液量が０．２乃至５０ｇ／ｍ２、好ましくは０．２乃至３０ｇ／ｍ２、さらに好ましくは０．５至３０ｇ／ｍ２、格段に好ましくは０．５乃至１０ｇ／ｍ２の範囲となるように形成される。即ち、液量が少ないと、十分な表面特性を付与することができず、一方、液量が過度に多いと、液の脱落などを生じ易くなり、液量の変動が大きくなり、安定した表面特性を確保することができなくなるおそれがあるからである。
【００４２】
また、本発明においては、このような液層５は、油膜による表面特性を安定に且つムラなく付与するために、下記式（２）：
Ｆ＝（cosθ−cosθＢ）／（cosθＡ−cosθＢ）    （２）
式中、
θは、親油性表面層が形成されている容器の内面について大気圧中で測定された水
接触角であり、
θＡは、油膜を形成する油性液体について、大気圧中で測定された水接触角であり
、
θＢは、油膜を支持する親油性液体について、大気圧中で測定された水接触角であ
る、
で算出される液層の被覆率Ｆが０．５以上、好ましくは０．６以上となるように形成されるべきである。即ち、容器の内表面での水接触角θと油膜上での水の接触角θＡが同じである場合には、被覆率Ｆは１．０であり、容器の内面（親油性表面層）の全体が油膜で覆われていることになる。
例えば、被覆率Ｆが上記範囲よりも小さいと、液量が多量にあっても、表面に油性液体が点在するような形態で油膜が形成され、十分な表面特性を発揮することが困難となってしまう。
【００４３】
尚、本発明においては、基本的には必要とはしないが、油膜の液量を多量にさせたい場合に限り、油膜の脱落を効果的に防止し、油膜をより安定に保持するために、親油性表面層の表面を、油性液体が有効に浸透しうるような適度な凹凸面とすることもできる。即ち、油性液体が効果的に浸透し得る凹凸面は、油性液体の接触角θが９０度未満であり、毛管現象が重力に比して支配的となる面である。
【００４４】
毛管現象が支配的である範囲は毛管長（τ−１）と呼ばれ、下記式で表される。
τ−１＝（γa／ρｇ）１／２
式中、γaは、油性液体と気体（空気）との間の界面張力であり、
ρは油性液体の密度であり、
ｇは重力加速度である。
即ち、毛管長（τ−１）以下の範囲内においては重力に比べ、毛管現象（毛管力）が支配的となる。この毛管長は、上記式から理解されるように、親油性表面層の材質にかかわらず、液によって一定であり、従って、液浸透性の凹凸面とするためには、凹部の内径を毛管長（τ−１）以下に設定すればよい。この毛管長は、油膜を形成する油性液体の種類によって異なるが、多くの油性液体で１ｍｍを超える範囲にあるので、１ｍｍ以下の内径を有する凹部を親水性表面層の表面全体にわたって分布しておけばよい。この場合、凹部の深さやピッチ及び凹部の密度（単位面積当りの凹部の数）などは、油性液体の種類によっても異なるが、通常、油膜を形成している油性液体の量が０．２乃至５０ｇ／ｍ２、好ましくは０．２乃至３０ｇ／ｍ２、さらに好ましくは０．５至３０ｇ／ｍ２、格段に好ましくは５乃至２０ｇ／ｍ２の範囲に維持されるように設定しておけばよい。
【００４５】
上記のような凹凸面を形成する手段としては、例えば、親油性表面層の下地となっている親水性基材の容器内面に、微粒子（金属酸化物微粒子やポリマー微粒子）や多孔質体、結晶性添加剤などをコートして凹凸面を形成することもできるし、このような剤を、容器内面を形成する樹脂やガラスに練り込み等により混合して親水性基材を内面とする容器を成形することや、特に、ガラスの場合においては、フッ酸やフルオロカーボンガスによるエッチング処理により凹凸面を形成することができる。即ち、親油性表面層はかなりの薄膜であるため、このような親水性基材の容器内面の凹凸が親油性表面層５の表面に反映されることとなる。
【００４６】
このようにして油膜が内面に形成されている本発明の容器では、長期間にわたって油膜による表面特性を安定に発揮させることが可能となり、後述する各種の粘稠な水性内容物に対する滑り性が長期間にわたって維持され、このような内容物を速やかに排出することができる。
【００４７】
上述した本発明の容器は、油膜による表面特性を十分に発揮させることができるため、特に、粘度（２５℃）が１００ｍＰａ・ｓ以上の粘稠な内容物、例えば、ケチャップ、水性糊、蜂蜜、各種ソース類、マヨネーズ、マスタード、ドレッシング、ジャム、チョコレートシロップ、乳液等の化粧液、液体洗剤、シャンプー、リンス等の粘稠な内容物が充填された容器として最も好適である。
【実施例】
【００４８】
本発明を次の実験例にて説明する。
尚、以下の実験例等で行った各種の特性、物性等の測定方法は次の通りである。
【００４９】
１．接触角測定
後述の方法で作製した親油性表面層上での接触角を固液界面解析システムＤｒｏｐＭａｓｔｅｒ７００（協和界面科学（株）製）を用いて測定した。接触角としては、大気中における親油性表面層上での水接触角（純水、３μＬ）、大気中でのオリーブオイル接触角（和光純薬工業(株)製、２μＬ）、水中でのオリーブオイル接触角（１．５μＬ）の３つの値を測定した。
【００５０】
２．親油性表面層の表面形状測定
後述の方法で作製した親油性表面層表面の形状を原子間力顕微鏡（ＮａｎｏＳｃｏｐｅIII、Ｄｉｇｉｔａｌ  Ｉｎｓｔｒｕｍｅｎｔｓ社製）により測定した。測定条件を下記に示す。
カンチレバー：共振周波数ｆ０＝３６３〜３９２ｋＨｚ、
バネ定数ｋ＝２０〜８０Ｎ／ｍ
測定モード：タッピングモード
Ｓｃａｎｒａｔｅ：１Ｈｚ
スキャン範囲：５μｍｘ５μｍ
スキャンライン数：２５６
得られた３次元形状のデータから、前記原子間力顕微鏡に付属のソフトウェア（Ｎａｎｏｓｃｏｐｅ：ｖｅｒｓｉｏｎ５．３０ｒ２）を用いて、スキャン範囲（２５μｍ２）における二乗平均面粗さＲＭＳを求めた。二乗平均面粗さＲＭＳは下記式（３）で与えられる。
【数１】
2015217948.tif 000003
式中、ｎはデータポイント数であり、
Ｚ(ｉ)は各データポイントのＺの値であり、
Ｚａｖｅは全Ｚ値の平均値である。
【００５１】
３．親油性表面層の厚み測定
後述の方法で作製した親油性表面層の厚みを、Ｘ線光電子分光システム（Ｋ−Ａｌｐｈａ、サーモフィッシャーサイエンティフィック(株)製）を用いて測定した。測定条件を下記に示す。
アルゴンモノマーイオン銃出力：２ＫＶ  ｈｉｇｈ
ラスターサイズ：オート
測定元素：Ｓｉ、Ｏ、Ｃ
測定範囲：φ４００μｍ
親油性表面層をアルゴンモノマー銃でスパッタした後の面についてＸＰＳ測定を行い、Ｃの組成比が１ｍｏｌ％未満になった時点をガラス基板と親油性表面層との界面と見なし、親油性表面層の厚みを求めた。
【００５２】
４．親油性表面層上での油膜形成性試験
後述の方法で作製した親油性表面層を形成させたガラス基板を、中鎖脂肪酸トリグリセライド（ＭＣＴ）中にディップコートし、室温で２４時間静置した。２４時間静置後、親油性表面層上に中鎖脂肪酸トリグリセライドの油膜が形成されていたものを○、油膜がはじかれて消失していたものを×と評価した。
【００５３】
５．水中での油膜の安定性試験
後述の方法で作製した親油性表面層を形成させたガラス基板を、中鎖脂肪酸トリグリセライド（ＭＣＴ）中にディップコートし、室温で２４時間静置した。その後、液膜が被覆されたこのガラス基板を純水中に浸漬した。純水中への浸漬後も油膜がガラス基板表面に安定に存在していたものを○、ガラス基板表面から剥離したものを×と評価した。
【００５４】
６．油膜塗布量の測定
上述の親油性表面層上での油膜形成性試験前後でのガラス基板の重量の変化を読み取り、ガラス基板の表面積で除した値から油膜塗布量（ｇ／ｍ２）を求めた。この値が小さい程、薄い油膜が形成されていることを示している。
【００５５】
７．流動性内容物の滑落速度測定
後述の方法で作製した各種ガラス基板を用い、２３℃５０％ＲＨの条件下、固液界面解析システムＤｒｏｐＭａｓｔｅｒ７００（協和界面化学（株）製）を用い、評価面が上になるように固定し、７０ｍｇの流動性内容物を試験片にのせ、４５°の傾斜角における滑落挙動をカメラで撮影し、滑落挙動を解析し、移動距離−時間のプロットから滑落速度を算出した。この滑落速度を滑落性の指標とした。前記滑落速度の値が大きい程、流動性内容物の滑落性が優れている。用いた流動性内容物は下記の通りである。なお、流動性内容物の粘度として、音叉型振動式粘度計ＳＶ−１０（（株）エー・アンド・デイ製）を用いて２５℃で測定した値も共に示す。
用いた流動性内容物；
お好みソース（オタフクソース（株）製、粘度＝５６０ｍＰａ・ｓ）
【００５６】
＜ガラス基板＞
スライドグラス（Ｓ２４４１、松浪硝子工業(株)製）
【００５７】
＜油膜形成用液体＞
中鎖脂肪酸トリグリセライド（ＭＣＴ）
表面張力：２８．８ｍＮ／ｍ（２３℃）
粘度：３３．８ｍＰａ・ｓ（２３℃）
沸点：２１０℃以上
引火点：２４２℃（参考値）
尚、液体の表面張力は固液界面解析システムＤｒｏｐＭａｓｔｅｒ７００（協和界面科学（株）製）を用いて２３℃にて測定した値を用いた。なお、液体の表面張力測定に必要な液体の密度は、密度比重計ＤＡ−１３０（京都電子工業（株）製）を用いて２３℃で測定した値を用いた。また、潤滑液の粘度は音叉型振動式粘度計ＳＶ−１０（（株）エー・アンド・デイ製）を用いて２３℃にて測定した値を示した。
【００５８】
＜実施例１＞
容量１２５ｍＬのフッ素加工広口試薬瓶（ＨＤＰＥ製）に、０．６２ｇのフェニルトリメトキシシラン（Ｐｈ−ＴＭＳ、信越化学工業(株)製）、１２５ｍＬのキシレン（特級、和光純薬工業(株)）を入れ、充分に攪拌した。攪拌後、スライドグラスを入れ、７２ｈ静置し、スライドグラス表面上に親油性表面層を形成した。７２ｈ静置の後、スライドグラスを取り出し、キシレン（特級、和光純薬工業(株)製）、アセトン（特級、和光純薬工業(株)製）、純水の順で表面を充分に洗浄し、大気中で乾燥させた。乾燥後、上述の接触角測定、親油性表面層の表面形状測定、親油性表面層の厚み測定、親油性表面層上での油膜形成性試験、水中での油膜の安定性試験を行った。結果をまとめて表２に示す。
【００５９】
さらに、油膜塗布量の測定、流動性内容物の滑落速度測定を行った。結果をまとめて表３に示す。
【００６０】
＜実施例２＞
フェニルトリメトキシシラン（０．６２ｇ）を０．５６ｇのメチルトリメトキシシラン（Ｍｅ−ＴＭＳ、信越化学工業(株)製）に変更した以外は実施例１と同様にスライドグラス表面上に親油性表面層を形成し、各種測定を行った。結果をまとめて、表２および表３に示す。
【００６１】
＜実施例３＞
フェニルトリメトキシシラン（０．６２ｇ）を０．５１ｇのｎ−プロピルトリメトキシシラン（Ｐｒ−ＴＭＳ、信越化学工業(株)製）に変更し、９６ｈの静置時間と変更した以外は実施例１と同様にスライドグラス表面上に親油性表面層を形成し、各種測定を行った。結果をまとめて、表２および表３に示す。
【００６２】
＜比較例１＞
スライドグラス表面に親油性表面層を形成せず、上述の接触角測定、表面形状測定、油膜形成性試験、水中での油膜の安定性試験を行った。結果をまとめて表２に示す。さらに、油膜塗布量の測定、流動性内容物の滑落速度測定を行った。結果をまとめて表３に示す。
【００６３】
＜比較例２＞
ｎ−プロピルトリメトキシシラン（０．５１ｇ）を０．７８ｇのヘキシルトリエトキシシラン（Ｈｅ−ＴＥＳ、信越化学工業(株)製）に変更した以外は実施例３と同様にスライドグラス表面上に親油性表面層を形成し、各種測定を行った。結果をまとめて、表２に示す。この表面層上では大気中において安定的に油膜が形成することができなかった。
【００６４】
＜比較例３＞
ヘキシルトリエトキシシラン（０．７８ｇ）を０．８６ｇのオクチルトリエトキシシラン（Ｏｃ−ＴＥＳ、信越化学工業(株)製）と変更した以外は比較例２と同様にスライドグラス表面上に親油性表面層を形成し、各種測定を行った。結果をまとめて、表２に示す。この表面層上では大気中において安定的に油膜が形成することができなかった。
【００６５】
＜比較例４＞
ヘキシルトリエトキシシラン（０．７８ｇ）を０．８２ｇのデシルトリメトキシシラン（Ｄｅ−ＴＭＳ、信越化学工業(株)製）と変更した以外は比較例２と同様にスライドグラス表面上に親油性表面層を形成し、各種測定を行った。結果をまとめて、表２に示す。この表面層上では大気中において安定的に油膜が形成することができなかった。
【００６６】
＜比較例５＞
フェニルトリメトキシシラン（０．６２ｇ）を１．３０ｇのオクタデシルトリエトキシシラン（ＯＤ−ＴＥＳ、信越化学工業(株)製）に変更し、１６８ｈの静置時間に変更した以外は実施例１と同様にスライドグラス表面上に親油性表面層を形成し、各種測定を行った。結果をまとめて、表２に示す。この表面層上では大気中において安定的に油膜が形成することができなかった。
【００６７】
＜参考例１＞
実施例１の手順でスライドグラス上に親油性表面層を作製し、油膜を形成せずに流動性内容物の滑落速度測定を行った。結果を表３に示す。
【００６８】
＜参考例２＞
実施例２の手順でスライドグラス上に親油性表面層を作製し、油膜を形成せずに流動性内容物の滑落速度測定を行った。結果を表３に示す。
【００６９】
＜参考例３＞
スライドグラス表面に親油性表面層を形成せず、油膜を形成せずに流動性内容物の滑落速度測定を行った。結果を表３に示す。
【００７０】
【表２】
2015217948.tif 000004
【００７１】
【表３】
2015217948.tif 000005
【００７２】
表２の親油性表面層上での油膜形成性試験の結果から、実施例１から３および比較例１ではガラス基板上に安定的に油膜を形成できることが分かる。一方、比較例２から５では、大気中において、油膜を安定的に形成できないことが分かる。この結果から、大気中において、油膜を安定的に形成させるためには、大気中でのオリーブオイル接触角が少なくとも４０度以下であることが必要であることが理解できる。
さらに、水中での油膜の安定性試験の結果から、大気中で油膜が形成できた実施例１から３および比較例１において、親油性表面層を形成した実施例１から３では、水中でも油膜が安定に存在できたのに対し、親油性表面層を形成していない比較例１では油膜が表面から剥離し、安定に存在できないことが分かる。この結果から、水中での油膜の安定性は、水中でのオリーブオイル接触角と相関があり、水中でのオリーブオイル接触角が４０度以下とすることにより、水中でも油膜を安定に維持させることが可能になると解釈できる。
【００７３】
次に、表３の流動性内容物の滑落速度測定結果から、ガラス基板表面に親油性表面層を形成し、大気中及び水中で油膜が安定的に維持されていた実施例１から３においては、水性の流動性内容物であるお好みソースの滑落速度が１０ｍｍ／ｍｉｎ以上と非常に優れているのに対し、水中で油膜が安定的に維持されていない比較例１ではその滑落速度が１．６ｍｍ／ｍｉｎと低くなり、油膜の性質が発揮できていないことが分かる。この結果から、水性内容物であるお好みソースの滑落性を向上させるためには、ガラス基板表面に油膜を安定的に維持させるための親油性表面層を形成させることが必要であることが分かる。
また、油膜を形成させていない参考例１から３においては、お好みソースの滑落速度は０．８から１．７ｍｍ／ｍｉｎの範囲であり、油膜を形成させない場合では、高い滑落性は発現しないことが理解できる。
【００７４】
以上の結果から、ガラスに代表される高親水性表面上に油膜を安定的に形成し、かつ、油膜による高い滑落性を安定的に発現させるためには、親油性表面層を形成させることが極めて重要であり、この親油性表面層の表面特性として、水中でのオリーブオイル接触角を４０度以下とすることが必要不可欠であることが分かる。さらに、油膜を大気中で形成させる場合には、大気中でのオリーブオイル接触角を４０度以下にすることが必要であることも理解できる。